СИСТЕМЫ ПОКРЫТИЯ/ГЕРМЕТИКА, ВОДНЫЕ СМОЛИСТЫЕ ДИСПЕРСИИ, СПОСОБЫ ПОЛУЧЕНИЯ ВОДНЫХ СМОЛИСТЫХ ДИСПЕРСИЙ И СПОСОБЫ ЭЛЕКТРОКРАСКИ

1. Способ получения нейтрализованной основанием водной смолистой дисперсии, включающий:
(a) добавление сера-функционального азола в композицию, содержащую фосфатированную эпоксидную смолу, полученную из по меньшей мере (i) полиэпоксида, и (ii) фосфористой кислоты;
(b) добавление основания в композицию после добавления по меньшей мере части сера-функционального азола; и
(c) добавление воды в композицию после добавления по меньшей мере части основания в композицию.
2. Способ по п. 1, где основание добавляют после того как по меньшей мере 50 вес. % общего количества желаемого сера-функционального азола было добавлено в дисперсию.
3. Способ по п. 1, где сера-функциональный азол представляет собой меркаптоарилимидазол, меркаптоарилоксазол и/или меркаптоарилтиазол.
4. Способ по п. 3, где меркаптоарилимидазол, меркаптоарилоксазол или меркаптоарилтиазол соответствуют структуре (I) или (II):
где: (i) X представляет собой N, О или S; (ii) R представляет собой гидроксил, атом водорода, арил, алкил, аралкил или атом галогена; и (iii) n представляет собой целое число от 0 до 4.
5. Способ по п. 1, где сера-функциональный азол представляет собой тетразол.
6. Способ по п. 5, где тетразол соответствует структуре:
где R представляет собой органический радикал, содержащий от 1 до 3 атомов углерода.
7. Способ по п. 6, где R представляет собой фенильную группу.
8. Способ по п. 1, где сера-функциональный азол присутствует в количестве от 0,01 до 0,25 моль тиола на один эквивалент эпокси-соединения.
9. Способ по п. 1, где фосфористая кислота представляет собой смесь, содержащую:
(1) фосфорную кислоту; и
(2) органофосфоновую кислоту и/или органофосфиновую кислоту.
10. Способ по п. 9, где смесь содержит от 0,1 до 0,8 моль фосфорной кислоты на один эквивалент эпокси-соединения и от 0,01 до 0,4 моль фосфоновой и/или органофосфиновой кислоты на один эквивалент эпокси-соединения.
11. Способ по п. 1, дополнительно включающий добавление отвердителя в водную смолистую дисперсию.
12. Способ по п. 11, где отвердитель представляет собой аминопласт.
13. Способ по п. 1, где фосфатированная эпоксидная смола присутствует в количестве по меньшей мере 50 вес. %, из расчета на общий вес смолистого твердого вещества в дисперсии.